(57)【特許請求の範囲】
【請求項１】
（Ａ）エポキシ樹脂、（Ｂ）フェノール樹脂、（Ｃ）硬化促進剤、（Ｄ−１）平均粒径３μｍ以上の無機質充填剤をカップリング剤で処理した表面処理充填剤及び（Ｄ−２）表面処理されていない平均粒径２μｍ以下の無機質充填剤が、重量比で［（Ｄ−１）／（Ｄ−２）］＝１００／（１〜４５）であって、（Ａ）〜（Ｃ）成分の１種以上と（Ｄ−１）成分を混合して得られた混合物と、更に残余の（Ａ）〜（Ｃ）成分、（Ｄ−２）成分とを混合後、加熱混練することを特徴とする半導体封止用エポキシ樹脂組成物の製造方法。
【請求項２】
（Ａ）エポキシ樹脂、（Ｂ）フェノール樹脂、（Ｃ）硬化促進剤、（Ｄ−１）平均粒径３μｍ以上の無機質充填剤をカップリング剤で処理した表面処理充填剤及び（Ｄ−２）表面処理されていない平均粒径２μｍ以下の無機質充填剤が、重量比で［（Ｄ−１）／（Ｄ−２）］＝１００／（１〜４５）であって、（Ａ）〜（Ｃ）成分の１種以上と（Ｄ−２）成分を混合して得られた混合物と、更に残余の（Ａ）〜（Ｃ）成分、（Ｄ−１）成分とを混合後、加熱混練することを特徴とする半導体封止用エポキシ樹脂組成物の製造方法。
【請求項３】
請求項１又は２記載の製造方法により得られたものであることを特徴とする半導体封止用エポキシ樹脂組成物。
【請求項４】
請求項３記載の半導体封止用エポキシ樹脂組成物を用いて半導体素子を封止してなることを特徴とする半導体装置。
【発明の詳細な説明】
【０００１】
【発明の属する技術分野】
本発明は、無機質充填剤の高充填化により優れた半田性を有し、流動性に優れ、凝集物を殆ど含まない半導体封止用エポキシ樹脂組成物の製造方法、半導体封止用エポキシ樹脂組成物、及び半導体装置に関するものである。
【０００２】
【従来の技術】
ＩＣ、ＬＳＩ等の半導体素子の封止方法としてエポキシ樹脂組成物のトランスファー成形が低コスト、大量生産に適しており、採用されて久しく、信頼性の点でもエポキシ樹脂や硬化剤であるフェノール樹脂の改良により特性の向上が図られてきた。
しかし、近年の電子機器の小型化、軽量化、高性能化の市場動向において、半導体の高集積化も年々進み、又半導体装置の表面実装化が促進されるなかで、半導体封止用エポキシ樹脂組成物への要求は益々厳しいものとなってきている。このため、従来からのエポキシ樹脂組成物では解決出来ない問題点も出てきている。その最大の問題点は、表面実装の採用により半導体装置が半田浸漬或いは半田リフロー工程で急激に２００℃以上の高温にさらされ、吸湿した水分が爆発的に気化する際の応力により、半導体装置にクラックが発生したり、半導体素子、リードフレーム、インナーリード上の各種メッキされた各接合部分とエポキシ樹脂組成物の硬化物の界面で剥離が生じたりして、信頼性が著しく低下する現象である。
【０００３】
半田リフロー処理による信頼性低下を改善するために、エポキシ樹脂組成物中の無機質充填剤の充填量を増加させることで低吸湿化、高強度化、低熱膨張化を達成し耐半田性を向上させ、低溶融粘度の樹脂を使用して、成形時に低粘度で高流動性を維持させる手法がある。ところがエポキシ樹脂組成物に無機質充填剤を多量に配合すると成形時のエポキシ樹脂組成物の溶融粘度が高くなり、流動性が悪化し充填不良等の問題が生じるので、エポキシ樹脂組成物の溶融粘度を極力低くする必要がある。エポキシ樹脂組成物の溶融粘度を維持し、無機質充填剤を高充填化するためには、粒径の大きい充填剤と粒径の小さい充填剤を併用すること、即ち粒度分布の広いものを用いることが知られている。又樹脂と無機質充填剤との界面を制御するため、無機質充填剤をシランカップリング剤で表面処理する方法が知られているが、これらの方法でも成形時の溶融粘度の低下が不十分であると共に、無機質充填剤の凝集物が多量に発生して成形時にゲート詰まりを起こし、パッケージ未充填が発生するという問題がある。
【０００４】
これらの問題点を改良する手法として、特許第３０３３４４５号公報には、平均粒径の異なる充填剤を併用する場合、粒径の大きい方のみをアルコキシ基含有シラン又はその部分加水分解物で処理し、粒径の小さい方をアルコキシ基含有シラン又はその部分加水分解物で表面処理せずにこれらを混合することが提案されており、凝集物及び流動性の点である程度改良されている。しかし、アルコキシ基含有シラン又はその部分加水分解物で処理した粒径の大きい充填剤とアルコキシ基含有シラン又はその部分加水分解物で表面処理しない粒径の小さい充填剤を直接混合するため、粒径の大きい充填剤表面のカップリング剤が粒径の小さい充填剤と容易に接触し、粒径が小さい充填剤にカップリング剤が多量に付着するため、充填剤の凝集を完全に防止するには至っていない。
【０００５】
【発明が解決しようとする課題】
本発明は、無機質充填剤の高充填化により優れた半田性を有し、流動性に優れ、凝集物を殆ど含まず成形時に未充填のない半導体封止用エポキシ樹脂組成物の製造方法、半導体封止用エポキシ樹脂組成物、及び半導体装置を提供するものである。
【０００６】
【課題を解決するための手段】
本発明は、（１）（Ａ）エポキシ樹脂、（Ｂ）フェノール樹脂、（Ｃ）硬化促進剤、（Ｄ−１）平均粒径３μｍ以上の無機質充填剤をカップリング剤で処理した表面処理充填剤及び（Ｄ−２）表面処理されていない平均粒径２μｍ以下の無機質充填剤が、重量比で［（Ｄ−１）／（Ｄ−２）］＝１００／（１〜４５）であって、（Ａ）〜（Ｃ）成分の１種以上と（Ｄ−１）成分を混合して得られた混合物と、更に残余の（Ａ）〜（Ｃ）成分、（Ｄ−２）成分とを混合後、加熱混練することを特徴とする半導体封止用エポキシ樹脂組成物の製造方法、（２）（Ａ）エポキシ樹脂、（Ｂ）フェノール樹脂、（Ｃ）硬化促進剤、（Ｄ−１）平均粒径３μｍ以上の無機質充填剤をカップリング剤で処理した表面処理充填剤及び（Ｄ−２）表面処理されていない平均粒径２μｍ以下の無機質充填剤が、重量比で［（Ｄ−１）／（Ｄ−２）］＝１００／（１〜４５）であって、（Ａ）〜（Ｃ）成分の１種以上と（Ｄ−２）成分を混合して得られた混合物と、更に残余の（Ａ）〜（Ｃ）成分、（Ｄ−１）成分とを混合後、加熱混練することを特徴とする半導体封止用エポキシ樹脂組成物の製造方法、（３）第（１）項又は（２）項記載の製造方法により得られたものであることを特徴とする半導体封止用エポキシ樹脂組成物、（４）第（３）項記載の半導体封止用エポキシ樹脂組成物を用いて半導体素子を封止してなることを特徴とする半導体装置、である。
【０００７】
【発明の実施の形態】
本発明に用いられるエポキシ樹脂としては、１分子内に２個以上のエポキシ基を有するモノマー、オリゴマー、ポリマー全般を指し、例えばオルソクレゾールノボラック型エポキシ樹脂、フェノールノボラック型エポキシ樹脂、ジシクロペンタジエン変性フェノール型エポキシ樹脂、ナフトール型エポキシ樹脂、トリフェノールメタン型エポキシ樹脂、フェノールアラルキル型（フェニレン骨格又はジフェニレン骨格を有する）エポキシ樹脂等挙げられ、これらは単独でも混合して用いてもよい。
【０００８】
本発明に用いられるフェノール樹脂としては、１分子内に２個以上のフェノール性水酸基を有するモノマー、オリゴマー及びポリマー全般を指し、例えばフェノールノボラック樹脂、フェノールアラルキル（フェニレン骨格又はジフェニレン骨格を有する）樹脂、ナフトールアラルキル（フェニレン骨格又はジフェニレン骨格を有する）樹脂、テルペン変性フェノール樹脂、ジシクロペンタジエン変性フェノール樹脂、ナフトール樹脂等が挙げられ、これらは単独でも混合して用いてもよい。全エポキシ樹脂のエポキシ基数と全フェノール樹脂のフェノール性水酸基数の当量比＝０．７〜１．５の範囲が好ましく、この範囲を外れると、エポキシ組成物の硬化性の低下、或いは硬化物のガラス転移温度の低下、耐湿信頼性の低下等が生じるので好ましくない。
【０００９】
本発明に用いられる硬化促進剤は、エポキシ基と硬化剤とフェノール性水酸基との硬化反応を促進させるものであればよく、例えばトリブチルアミン、１，８−ジアザビシクロ（５，４，０）ウンデセン−７等のアミン系化合物、テトラフェニルホスホニウム・テトラフェニルボレート、トリフェニルホスフィン等の有機リン化合物、２−メチルイミダゾール類等のイミダゾール化合物が挙げられ。硬化促進剤の配合量は、特に限定されないが、全エポキシ樹脂組成物中に０．０５〜１重量％程度とすることが好ましい。
【００１０】
本発明に用いられる（Ｄ−１）成分の無機質充填剤の平均粒径は３μｍ以上、好ましくは５〜３０μｍの範囲が望ましい。平均粒径が３μｍより小さいと（Ｄ−２）成分のより小さい平均粒径の無機質充填剤と併用した効果が発現しない。一方３０μｍを越えると成形時に狭小部における充填性が低下するため好ましくない。
本発明に用いられる無機質充填剤としては、通常封止材料に用いられている溶融シリ力、結晶性シリ力、アルミナ、窒化ケイ素、窒化アルミニウム等を挙げることができる。無機質充填剤の形状としては、破砕状でも球状でもかまわないが、耐半田クラック性を向上させるために高充填し、その他、流動特性、機械強度及び熱的特性のバランスの点から球状溶融シリカが好ましい。
【００１１】
無機質充填剤を処理するカップリング剤としては、従来公知のものが使用可能であり、シラン系、チタン系、アルミニウム系があるが好ましいものとしては、例えばγ−グリシドキシプロピルトリメトキシシラン、γ−メルカプトトリメトキシシラン、ビス（３−トリエトキシシリルプロピル）テトラスルファン、γ−アミノプロピルトリエトキシシラン、ビス（３−トリメトキシシリルプロピル）アミン、メチル−３−［２−（３−トリメトキシシリルプロピルアミノ）エチルアミノ］プロピオネート、Ｎ−（１，３−ジメチルブチリデン）−３−（トリエトキシシリル）−１−プロパンアミン、［３−（２−アミノエチル）アミノプロピル］トリメトキシシラン、Ｎ−６−（アミノヘキシル）−３−アミノプロピルトリメトキシシラン、Ｎ−［３−（トリメトキシシリル）プロピル］−１，３−ベンゼンジメタナミン、Ｎ−フェニル−γ−アミノプロピルトリメトキシシラン、Ｎ−（ビニルベンジルメチルアミノ）−プロピルトリメトキシシラン、１，３，５−トリス（３−トリメトキシシリルプロピル）イソシアヌレート等が挙げられ、これらの部分加水分解物も用いることができ、これらは単独でも混合して用いてもよい。
カップリング剤の使用量としては、平均粒径は３μｍ以上の無機質充填剤１００重量部に対して０．１〜１重量部が好ましく、より好ましくは０．２〜０．８重量部の範囲である。０．１重量部より使用量が少ないと、表面処理充填剤を配合した場合、カップリング剤処理の効果が殆ど発現されず、一方１重量部より使用量が多いと、凝集物ができやすくなり、成形時にゲート詰まりによるパッケージ未充填が発生するおそれがあり好ましくない。
【００１２】
（Ｄ−１）成分の表面処理充填剤を作成する方法としては、特に制限されないが、ヘンシェルミキサー等の公知の混合機に入れた無機質充填剤にスプレー等の散布手段でカップリング剤を散布し、その後無機質充填剤を混合して得ることができる。より凝集物を少なくするためには室温で数日間放置したり或いは熱処理したりした後、１００〜２００メッシュの篩を通して凝集物を除くことが好ましい。
【００１３】
一方（Ｄ−２）成分の無機質充填剤の平均粒径は２μｍ以下、好ましくは０．２〜２μｍである。本発明に用いる無機質充填剤としては、従来公知の無機質充填剤を使用でき、例えば破砕状や球状の溶融シリ力、結晶性シリ力の他、アルミナ、窒化ケイ素、窒化アルミニウム等を挙げることができる。又平均粒径、材質、形状の異なる２種以上の無機質充填剤を併用してもよい。
【００１４】
（Ｄ−２）成分の無機質充填剤の配合量は、（Ｄ−１）成分の表面処理充填剤１００重量部に対して１〜４５重量部、好ましくは５〜３０重量部の範囲が望ましい。配合量が１重量部未満だと、エポキシ樹脂組成物とした場合の成形温度での溶融粘度を十分に低くすることができず、４５重量部を越えると経済的に不利になったり、凝集が起こりやすくなったり、成形時の溶融粘度が高くなったりして好ましくない。
【００１５】
（Ｄ−１）成分の表面処理充填剤と（Ｄ−２）成分の無機質充填剤は、直接混合せず、（Ａ）〜（Ｃ）成分の１種以上と（Ｄ−１）成分を混合して得られた混合物と、更に残余の（Ａ）〜（Ｃ）成分、（Ｄ−２）成分とを混合し、（Ｄ−１）成分が（Ｄ−２）成分に直接接触しないように混合するか或いは（Ａ）〜（Ｃ）成分の１種以上と（Ｄ−２）成分を混合して得られた混合物と、更に残余の（Ａ）〜（Ｃ）成分、（Ｄ−１）成分とを混合し、（Ｄ−２）成分が（Ｄ−１）成分に直接接触しないように混合する必要がある。このようにして混合すると（Ｄ−１）成分の表面処理充填剤の表面のカップリング剤が、（Ｄ−２）成分の無機質充填剤に接触せず、無機質充填剤の凝集を効果的に防ぐことができる。（Ｄ−１）成分と（Ｄ−２）成分を直接混合すると、（Ｄ−１）成分の表面処理充填剤の表面のカップリング剤が、（Ｄ−１）成分と接触し、このカップリング剤によって充填剤の凝集が多発し、成形時にゲート詰まりによるパッケージ未充填が発生する。又成形温度における溶融粘度が高くなり、金線変形を引き起こすおそれがあるため好ましくない。
（Ｄ−１）成分又は（Ｄ−２）成分と（Ａ）〜（Ｃ）成分の１種以上とを混合する前工程においては、（Ａ）〜（Ｃ）の必須成分以外のその他の添加物を添加して混合してもよく、又（Ａ）〜（Ｃ）成分とその他の添加物の全量を（Ｄ−１）成分又は（Ｄ−２）と混合してもよい。本発明では、（Ｄ−１）成分と（Ｄ−２）成分を必須とするが、必要によっては（Ｄ−１）成分と（Ｄ−２）成分以外のカップリング剤処理されていない無機質充填剤を添加してもよい。これらの混合方法は、特に限定しないが、例えばヘンシェルミキサーやボールミル等の公知の混合機を用いればよい。
【００１６】
本発明の製造方法により得られたエポキシ樹脂組成物は、成形時の溶融粘度が低く、良好な流動性を維持し凝集物が殆ど発生しないので、半導体封止用エポキシ樹脂組成物として極めて有用である。
本発明に用いる（Ｄ−１）成分と（Ｄ−２）成分の合計配合量は、全エポキシ樹脂組成物中７０〜９５重量％が好ましく、より好ましくは７５〜９３重量％が望ましい。７０重量％未満では、エポキシ樹脂組成物の硬化物の吸湿量が増加し、しかも半田リフロー処理温度での機械強度が低下するため、半導体装置にクラックが発生し易くなり好ましくない。９５重量％を越えるとエポキシ組成物の成形時の流動性が低下し、未充填や半導体素子のシフト、パッドシフトが発生し易くなり好ましくない。
【００１７】
本発明のエポキシ樹脂組成物には、（Ａ）〜（Ｄ−２）成分の他に、必要に応じてγ−グリシドキシプロピルトリメトキシ等のカップリング剤、カーボンブラック等の着色剤、リン化合物等の難燃剤、シリコーンオイル、シリコーンゴム等の低応力成分、天然ワックス、合成ワックス、パラフィン等の離型剤、酸化防止剤等の各種添加剤を配合することができる。
本発明のエポキシ樹脂組成物は、（Ａ）〜（Ｃ）成分の１種以上と（Ｄ−１）又は（Ｄ−２）成分を混合して得られた混合物と、更に残余の（Ａ）〜（Ｃ）成分、（Ｄ−２）成分又は（Ｄ−１）とを常温で均一混合した後、更に熱ロール又はニーダー等で溶融混練し、冷却して封止材料とすることができる。
本発明のエポキシ樹脂組成物を用いて、半導体素子等の電子部品を封止し、半導体装置を製造するには、トランスファーモールド、コンプレッションモールド、インジェクションモールド等の成形方法で成形硬化すればよい。
【００１８】
【実施例】
以下に本発明の実施例を示すが、本発明はこれらに限定されるものではない。
配合単位は重量部とする。
実施例及び比較例における無機質充填剤の処理方法及び原料の混合方法を以下に示す。
無機質充填剤の処理方法
（Ａ）方法：表１のＡの無機質充填剤のみをヘンシェルミキサーに仕込み５分間混合した後、表１に示す配合量のγ−アミノプロピルトリエトキシシランをスプレーにて噴霧した後、１０分間混合し、室温で１日放置後に１００メッシュ篩で処理した。処理品のことを、以下（Ａ）という。
（Ａ＋Ｂ）方法：表１のＡ、Ｂの無機質充填剤をヘンシェルミキサーに仕込み５分間混合した後、表１に示す配合量のγ−アミノプロピルトリエトキシシランをスプレーにて噴霧した後、１０分間混合し、室温で１日放置後に１００メッシュ篩で処理した。処理品のことを、以下（Ａ＋Ｂ）という。
【００１９】
各成分の混合方法
表１の（Ａ）〜Ｅの成分の内、混合方法１に示された成分のみをヘンシェルミキサーを用いて５分間混合した後、混合方法２に示された成分を配合し５分間混合する。実施例３の混合方法３は、更にＥ成分を配合し５分間混合した。
【００２０】
実施例１
オルソクレゾールノボラック型エポキシ樹脂（軟化点５５℃、エポキシ当量１９６ｇ／ｅｑ）
１０．３重量部
フェノールノボラック樹脂（軟化点８１℃、水酸基当量１０４ｇ／ｅｑ）
５．５重量部
トリフェニルホスフィン                                            ０．１重量部
カーボンブラック                                                  ０．２重量部
三酸化アンチモン                                                  １．５重量部
臭素化フェノールノボラック型エポキシ樹脂                          １．５重量部
カルナバワックス                                                  ０．３重量部
γ−グリシドキシプロピルトリメトキシシラン                        ０．２重量部
前記方法で得られた無機質充填剤（Ａ）                              ７０．４重量部
無機質充填材Ｂ １０．０重量部
を表１の混合方法で混合した後、８０℃で二軸ロールを用いて混練し、冷却後粉砕し、組成物を得た。得られた組成物を以下の方法で評価した。結果を表１に示す。
【００２１】
評価方法
スパイラルフロー：ＥＭＭＩ−１−６６に準じたスパイラルフロー測定用の金型を用い、金型温度１７５℃、注入圧力７０ｋｇ／ｃｍ2、硬化時間２分で測定した。単位はｃｍ。
溶融粘度：（株）島津製作所製・高化式フローテスターＣＦＴ−５００Ｃを用いて１７５℃、１０ｋｇ荷重における粘度を測定した。単位はＰａ・ｓ。
凝集物：組成物の粉体（２ｍｍ以下）約１００ｇ前後精秤し、アセトン２００ｍｌに溶解したものを６５メッシュ篩にアセトンで洗浄しながら通したときの篩上の重量を計り、組成物の中の凝集物の含有量とした。単位は％。
パッケージ未充填：低圧トランスファー成形機を用いて、成形温度１７５℃、注入圧力１００ｋｇ／ｃｍ2で８０ｐＱＦＰ（パッケージサイズ１４×２０×２．７ｍｍ、ゲートサイズ幅０．８ｍｍ、深さ０．３５ｍｍ）を２４パッケージ成形し、未充填を起こしたパッケージ数を観察した。
【００２２】
実施例２〜７、比較例１〜４
表１、表２の処方に従って配合し、実施例１と同様にして組成物を得て、実施例１と同様にして評価した。結果を表１、表２に示す。
【００２３】
【表１】
0004665336.tif 000002
【００２４】
【表２】
0004665336.tif 000003
【００２５】
【発明の効果】
本発明に従うと、流動性に優れ、凝集物を殆ど含まず成形時に未充填のない半導体封止用エポキシ樹脂組成物の製造方法、この製造方法により得られる半導体封止用エポキシ樹脂組成物、及び無機充填剤の高充填化による半田特性に優れた半導体装置を得ることができる。